(57)【要約】【課題】比較的大きな板状水酸アパタイト粒子を工業的に容易に製造する方法を提供すること。【解決手段】リン酸カルシウム粒子を、アミノ酸水溶液中にて加熱して、水酸アパタイト粒子に転化し、次いで該水酸アパタイト粒子をａ軸およびｂ軸方向に生長させることを特徴とする板状水酸アパタイト粒子の製造方法。【選択図】                なし【特許請求の範囲】
【請求項１】
リン酸カルシウム粒子を、アミノ酸水溶液中にて加熱して、水酸アパタイト粒子に転化し、次いで該水酸アパタイト粒子をａ軸およびｂ軸方向に生長させることを特徴とする板状水酸アパタイト粒子の製造方法。
【請求項２】
リン酸カルシウム粒子が、表面がアミノ酸処理された非晶質リン酸カルシウム粒子であることを特徴とする請求項１に記載の板状水酸アパタイト粒子の製造方法。
【請求項３】
アミノ酸水溶液が、加熱時においてアルカリ性であることを特徴とする請求項１に記載の板状水酸アパタイト粒子の製造方法。
【請求項４】
アミノ酸水溶液がさらに尿素を含み、該水溶液を加熱することにより、該尿素を加水分解させて、該水溶液をアルカリ性に調整することを特徴とする請求項３に記載の板状水酸アパタイト粒子の製造方法。
【請求項５】
該水溶液を加熱する前に、ウレアーゼを添加することを特徴とする請求項４に記載の板状水酸アパタイト粒子の製造方法。
【請求項６】
アミノ酸水溶液がさらに、カルシウムイオンとリン酸イオンとをモル比で１：１．３〜１：２．０の範囲にて含むことを特徴する請求項１に記載の板状水酸アパタイト粒子の製造方法。
【請求項７】
非晶質リン酸カルシウム粒子をアミノ酸で表面処理する工程、そしてアミノ酸で表面処理された非晶質リン酸カルシウム粒子をアミノ酸水溶液中にて加熱して、水酸アパタイト粒子に転化し、次いで該水酸アパタイト粒子をａ軸およびｂ方向に生長させる工程からなる板状水酸アパタイト粒子の製造方法。
【発明の詳細な説明】
【０００１】
【発明の属する技術分野】
本発明は、板状水酸アパタイト粒子の製造方法に関する。
【０００２】
【従来の技術】
水酸アパタイトは、一般に、結晶系が六方晶系に属し、ｃ軸方向に生長した結晶面（以下、この結晶面をａ面という）と、ａ軸およびｂ軸方向に生長した結晶面（以下、この結晶面をｃ面という）とをもつ。ａ面は正に帯電し、ｃ面は負に帯電している。この電荷の異なる２つの結晶面をもつため、水酸アパタイトは、酸性基あるいは塩基性基を持つ化合物を吸着保持することができる。このような吸着特性を有するアパタイト粒子は、タンパク質などの生理活性物質の吸着材（例えば、クロマトグラフィ用充填材）に利用されている。
【０００３】
近年、水酸アパタイト粒子の結晶面を選択的に配向させて、その吸着特性に選択性を付与する試みがなされている。例えば、本発明者は、均一沈殿法により、ａ面配向した繊維状水酸アパタイト粒子を合成し、その繊維状水酸アパタイト粒子が塩基性タンパク質（リゾチーム）よりも酸性タンパク質（アルブミン、ポリ−Ｌ−グルタミン酸）をより多く吸着することを明らかにしている（日本セラミックス協会第１回生体関連セラミックス討論会講演要旨集（１９９７）１１頁を参照）。
【０００４】
また、ｃ面配向した板状水酸アパタイト粒子の研究も進められている。
例えば、特開平６−２０６７１３号公報には、非晶質リン酸カルシウムの水性スラリに、アルコールを加えて、水熱処理する板状水酸アパタイト粒子の製造方法が提案されている。この公報の実施例によれば、この方法により得られる板状水酸アパタイト粒子は、大きさが５０ｎｍ又は１００ｎｍである。
【０００５】
【発明が解決しようとする課題】
本発明者は、アミノ酸共存下でリン酸カルシウム粒子を、水酸アパタイト粒子に転化し、次いでその水酸アパタイト粒子をａ軸およびｂ軸方向に生長させることにより、代表的なサイズが、ｃ面の長さで約０．２〜１０μｍの範囲にあり、ａ面の長さで約１０〜５０ｎｍの範囲にあるような比較的大きな板状の水酸アパタイト粒子を得ることができること見出した。
【０００６】
本発明の目的は、比較的大きな板状水酸アパタイト粒子を工業的に容易に製造する方法を提供することにある。
【０００７】
【課題を解決するための手段】
本発明は、リン酸カルシウム粒子を、アミノ酸水溶液中にて加熱して、水酸アパタイト粒子に転化し、次いで該水酸アパタイト粒子をａ軸およびｂ軸方向に生長させることを特徴とする板状水酸アパタイト粒子の製造方法にある。なお、本発明において、アミノ酸は、アミノ基とカルボン酸基とが同一の炭素原子に結合しているアミノ酸（α−アミノ酸）を意味する。
【０００８】
本発明の製造方法の好ましい態様は次の通りである。
（１）リン酸カルシウム粒子が、表面がアミノ酸処理された非晶質リン酸カルシウム粒子である。
（２）アミノ酸水溶液が、加熱時においてアルカリ性である。
（３）上記（２）において、アミノ酸水溶液がさらに尿素を含み、水溶液を加熱することにより、尿素を加水分解させて、水溶液をアルカリ性に調整する。
（４）上記（３）において、アミノ酸水溶液を加熱する前に、ウレアーゼを添加する。
（５）アミノ酸水溶液がさらに、カルシウムイオンとリン酸イオンとをモル比で１：１．３〜１：２．０の範囲にて含む。
【０００９】
本発明はまた、非晶質リン酸カルシウム粒子をアミノ酸で表面処理する工程、そしてアミノ酸で表面処理された非晶質リン酸カルシウム粒子をアミノ酸水溶液中にて加熱して、水酸アパタイト粒子に転化し、次いで該水酸アパタイト粒子をａ軸およびｂ軸方向に生長させる工程からなる板状水酸アパタイト粒子の製造方法にもある。
【００１０】
本発明の製造方法により、比較的大きな粒子径を有する板状水酸アパタイト粒子が得られる理由については必ずしも明確ではないが、水酸アパタイトを構成するリン酸カルシウムクラスターは、水酸アパタイトと類似した構造であり、その負に帯電したｃ面とアミノ酸のアミノ基が相互作用してｃ軸方向の結晶成長速度が遅くなるためと考えられる。また、アミノ酸のカルボキシル基は、カルシウムイオンとキレート化して、リン酸カルシウムクラスターのａ面と相互作用しにくくなるため、ｃ軸方向への特異的な結晶成長が起こらなかったものと思われる。
【００１１】
【発明の実施の形態】
本発明において原料として用いるリン酸カルシウム（ＡＣＰ）粒子は非晶質であることが好ましく、その表面がアミノ酸で処理されていることが特に好ましい。非晶質リン酸カルシウム粒子のアミノ酸表面処理は、例えば、非晶質リン酸カルシウム粒子をアミノ酸水溶液に分散させてリン酸カルシウムスラリとし、これを０〜１０℃の温度で１〜３日間静置することにより行うことができる（以下、リン酸カルシウム粒子の表面処理に用いるアミノ酸水溶液をＡＣＰ粒子表面処理用アミノ酸水溶液という）。
【００１２】
上記ＡＣＰ粒子表面処理用アミノ酸水溶液のアミノ酸濃度は、通常は５〜３０００ミリモル・ｄｍ−３の範囲にあり、好ましいのは５０〜３００ミリモル・ｄｍ−３の範囲にある。アミノ酸は、中性アミノ酸、酸性アミノ酸、および塩基性アミノ酸の各種アミノ酸を用いることができる。これらの中で好ましいのは酸性アミノ酸（例：アスパラギン酸、グルタミン酸）および塩基性アミノ酸（例：アルギニン、リシン、ヒスチジン）であり、特に好ましいのは酸性アミノ酸である。
【００１３】
ＡＣＰ粒子表面処理用アミノ酸水溶液は、さらに緩衝剤を含み、かつそのｐＨが５．０〜７．０の範囲に調整されていることが好ましい。緩衝剤には、リン酸緩衝溶液（ＰＢＳ）、Ｎ−２−ヒドロキシエチルピペラジン−Ｎ’−２−エタンスルホン酸（ＨＥＰＥＳ）などの公知の緩衝剤を用いることができる。緩衝剤の濃度は、通常は１〜１００ミリモル・ｄｍ−３の範囲にあり、好ましいのは５〜５０ミリモル・ｄｍ−３の範囲にある。
【００１４】
上記リン酸カルシウムスラリ中の非晶質リン酸カルシウム粒子は、通常は０．１〜１０質量％の範囲にあり、好ましいのは０．５〜２質量％の範囲にある。
【００１５】
本発明においては、リン酸カルシウム粒子を、アミノ酸水溶液中にて加熱して、水酸アパタイト（ＨＡｐ）粒子に転化し、次いで該水酸アパタイト粒子をａ軸、およびｂ軸方向に生長させる（以下、ここで用いるアミノ酸水溶液をＨＡｐ粒子転化用アミノ酸水溶液という）。
【００１６】
ＨＡｐ粒子転化用アミノ酸水溶液中のリン酸カルシウム粒子は、通常は０．０１〜１０質量％の範囲にあり、好ましいのは０．０５〜１質量％の範囲にある。
【００１７】
ＨＡｐ粒子転化用アミノ酸水溶液のアミノ酸濃度は、通常は５〜３０００ミリモル・ｄｍ−３の範囲にあり、好ましいのは５０〜１００ミリモル・ｄｍ−３の範囲にある。アミノ酸は、前記のＡＣＰ粒子表面処理用アミノ酸水溶液と同様に、中性アミノ酸、酸性アミノ酸、および塩基性アミノ酸の各種アミノ酸を用いることができる。これらの中で好ましいのは酸性アミノ酸（例：アスパラギン酸、グルタミン酸）および塩基性アミノ酸（例：アルギニン、リシン、ヒスチジン）であり、特に好ましいのは酸性アミノ酸である。ＨＡｐ粒子転化用アミノ酸水溶液のアミノ酸と、前記のＡＣＰ粒子表面処理用アミノ酸水溶液のアミノ酸とは、必ずしも同じである必要はないが、同じであることが好ましい。
【００１８】
ＨＡｐ粒子転化用アミノ酸水溶液は、さらに緩衝剤を含み、かつそのｐＨが４．０〜７．０の範囲に調整されていることが好ましい。緩衝剤には、リン酸緩衝溶液（ＰＢＳ）、Ｎ−２−ヒドロキシエチルピペラジン−Ｎ’−２−エタンスルホン酸（ＨＥＰＥＳ）などの公知の緩衝剤を用いることができる。緩衝剤の濃度は、通常は１〜１００ミリモル・ｄｍ−３の範囲にあり、好ましいのは５〜５０ミリモル・ｄｍ−３の範囲にある。
【００１９】
但し、ＨＡｐ粒子転化用アミノ酸水溶液は、加熱時においてｐＨが７．５〜１２の範囲のアルカリ性に維持されていることが好ましい。ＨＡｐ粒子転化用アミノ酸水溶液をアルカリ性に調整する方法としては、アンモニア水などのアルカリ性水溶液を加える方法、尿素を添加し、これを加水分解させる方法などの公知のｐＨ調整法を採用することができるが、後者の尿素を用いる方法が好ましい。この場合、加熱前に、ウレアーゼを添加して尿素を加水分解し、ＨＡｐ粒子転化用アミノ酸水溶液をアルカリ性に調整しておくことがより好ましい。
【００２０】
上記尿素の濃度は、通常は１０〜１０００ミリモル・ｄｍ−３の範囲にあり、好ましいのは５０〜２００ミリモル・ｄｍ−３の範囲にある。ウレアーゼの添加量は、ＨＡｐ粒子転化用アミノ酸水溶液中の尿素を２４時間以内にすべて加水分解するのに必要な量の１〜１０倍に相当する量にあることが好ましい。
【００２１】
ＨＡｐ粒子転化用アミノ酸水溶液は、さらにカルシウムイオンとリン酸イオンとを含むことが好ましい。カルシウムイオンとリン酸イオンのモル比（Ｃａ２＋／ＰＯ４３−比）は、通常は１：１．３〜１：２．０の範囲にあり、好ましいのは１：１．５〜１：１．８の範囲にある。
【００２２】
カルシウムイオンの供給源としては、硝酸カルシウム、塩酸カルシウムなどのカルシウム塩を挙げることができる。ＨＡｐ粒子転化用アミノ酸水溶液のカルシウムイオン濃度は、０．６〜７０ミリモル・ｄｍ−３の範囲にあることが好ましく３〜３０ミリモル・ｄｍ−３の範囲にあることがより好ましい。
【００２３】
リン酸イオンの供給源としては、リン酸二水素アンモニウム、リン酸水素カルシウムなどのリン酸塩を挙げることができる。ＨＡｐ粒子転化用アミノ酸水溶液のリン酸イオン濃度は、０．２〜３０ミリモル・ｄｍ−３の範囲にあることが好ましく、２〜２０ミリモル・ｄｍ−３の範囲にあることがより好ましい。
【００２４】
ＨＡｐ粒子転化用アミノ酸水溶液の加熱は、水蒸気圧下（以下、水蒸気下で加熱することを水熱処理という）もしくは大気圧下（以下、大気圧下で加熱すること単に熱処理という）にて行なうことが好ましい。水熱処理の場合は、１１０〜２００℃、特に１１０〜１５０℃の温度にて、１〜１０時間、特に１〜５時間加熱することが好ましい。熱処理の場合、３０〜１００℃、特に３５〜９０℃の温度にて、１〜１０日間、特に３〜１０日間加熱することが好ましい。
【００２５】
【実施例】
以下、実施例により本発明をさらに詳しく説明する。
【００２６】
［実施例１］
（１）非晶質リン酸カルシウム粒子の製造
０．７５モル・ｄｍ−３の硝酸カルシウム［Ｃａ（ＮＯ３）２・４Ｈ２Ｏ］水溶液（液温：４℃、ｐＨ：１０）５０．０ｃｍ３に、０．２５モル・ｄｍ−３のリン酸二水素アンモニウム［（ＮＨ４）２ＨＰＯ４］水溶液（液温：４℃、ｐＨ：１０）８７．７ｃｍ３を加え、氷冷下で１分間撹拌して反応生成物を得た。なお、硝酸カルシウム水溶液、およびリン酸二水素アンモニウム水溶液のｐＨの調整にはアンモニア水を用いた。生成物を吸引ろ過し、ｐＨが１０のアンモニア水で２回、蒸留水で３回洗浄した。洗浄後の生成物を液体窒素を用いて凍結させ、凍結乾燥機（ＥＳ−２０３０形日立フリーズドライヤー、日立サイエンスシステムズ社製）にて乾燥した。
この生成物は、Ｘ線回折分析及び赤外線（ＩＲ）スペクトルにより、非晶質リン酸カルシウム粒子であることが確認された。また、生成物の粒子形態を走査型電子顕微鏡および透過型電子顕微鏡により観察したところ、粒径約１００ｎｍの微粒子であることが確認された。さらに、ＩＣＰ分析装置による組成分析の結果、そのカルシウムとリンとの比（Ｃａ／Ｐ）は１．４８であった。
【００２７】
（２）板状水酸アパタイト粒子の製造
上記のようして得た非晶質リン酸カルシウム粒子を、下記の組成のＡＣＰ粒子表面処理用アミノ酸水溶液（ｐＨ：６．５）に、非晶質リン酸カルシウム粒子が１質量％となるように分散して、リン酸カルシウムスラリを調製し、これを４℃で１日静置した。なお、ＡＣＰ粒子表面処理用アミノ酸水溶液のｐＨの調整には水酸化ナトリウム水溶液を用いた。
【００２８】
2004155596.tif 000002
【００２９】
続いて、遠心分離により非晶質リン酸カルシウム粒子をＡＣＰ粒子表面処理用アミノ酸水溶液から分離した。アミノ酸処理後の非晶質リン酸カルシウム粒子の表面電位を電気泳動光散乱法により測定したところ、処理前と比較して表面電位が低くなっており、表面にグルタミン酸が付着していることが確認された。
【００３０】
上記アミノ酸処理された非晶質リン酸カルシウム粒子を、下記の組成のＨＡｐ粒子転化用アミノ酸水溶液（ｐＨ：６．０）に、非晶質リン酸カルシウム粒子が０．１質量％となるように分散してスラリとした。なお、ＨＡｐ粒子転化用アミノ酸水溶液のｐＨの調整には水酸化ナトリウム水溶液を用いた。
【００３１】
2004155596.tif 000003
【００３２】
次いで、ＨＡｐ粒子転化用アミノ酸水溶液１０ｃｍ３に対して、濃度０．１質量％のウレアーゼを０．６０ｃｍ３加えた後、１２０℃で３時間水熱処理した。なお、水熱処理時のＨＡｐ粒子転化用アミノ酸水溶液のｐＨは８〜９の範囲にあった。
処理後のスラリをろ過し、固形物を精製水で洗浄した後、さらにアセトンで洗浄し、室温にて放置し乾燥した。
【００３３】
得られた固形物を走査型電子顕微鏡で観察したところ、長さ方向に沿った面（ｃ面）の長さが約１．５〜２．５μｍの範囲にあり、厚さ方向に沿った面（ａ面）の長さが約１０〜５０ｎｍの範囲にある板状粒子が確認された。また、上記固形物は、Ｘ線回折分析及びＩＲスペクトルにより炭酸含有水酸アパタイトの単一相であることが確認された。以上のことから、上記板状粒子は、非晶質リン酸カルシウム粒子から転化した水酸アパタイトが、ａ軸およびｂ軸方向に生長したものであることが確認された。
【００３４】
［実施例２］
前記実施例１（２）において、ＡＣＰ粒子表面処理用アミノ酸水溶液とＨＡｐ粒子転化用アミノ酸水溶液を、下記の組成のＡＣＰ粒子表面処理用アミノ酸水溶液（ｐＨ：６．５）とＨＡｐ粒子転化用アミノ酸水溶液（ｐＨ：６．０）に変えた以外は、実施例１と同様の操作を行った。なお、ＡＣＰ粒子表面処理用アミノ酸水溶液、およびＨＡｐ粒子転化用アミノ酸水溶液のｐＨの調整には水酸化ナトリウム水溶液を用いた。
【００３５】
2004155596.tif 000004
【００３６】
2004155596.tif 000005
【００３７】
得られた固形物を走査型電子顕微鏡で観察したところ、長さ方向に沿った面（ｃ面）の長さが約１．０〜２．０μｍの範囲にあり、厚さ方向に沿った面（ａ面）の長さが約１０〜５０ｎｍの範囲にある板状粒子が確認された。また、上記固形物は、Ｘ線回折分析及びＩＲスペクトルにより炭酸含有水酸アパタイトの単一相であることが確認された。以上のことから、上記板状粒子は、非晶質リン酸カルシウム粒子から転化した水酸アパタイトが、ａ軸およびｂ軸方向に生長したものであることが確認された。
【００３８】
なお、アミノ酸処理後の非晶質リン酸カルシウム粒子の表面電位を電気泳動光散乱法により測定したところ、処理前と比較して表面電位が高くなっており、表面にリシンが付着していることが確認された。
【００３９】
［比較例１］
前記実施例１（２）において、ＡＣＰ粒子表面処理用アミノ酸水溶液をＨＥＰＥＳ水溶液（濃度：２０ミリモル・ｄｍ−３、ｐＨ：６．５）に変え、ＨＡｐ粒子転化用アミノ酸水溶液を、下記の組成のＨＡｐ粒子転化用水溶液（ｐＨ：６．０）に変えた以外は、実施例１と同様の操作を行った。なお、ＨＥＰＥＳ水溶液、およびＨＡｐ粒子転化用水溶液のｐＨの調整には水酸化ナトリウム水溶液を用いた。
【００４０】
2004155596.tif 000006
【００４１】
得られた固形物の形態を走査型電子顕微鏡で観察したところ、粒状であった。なお、上記生成物は、Ｘ線回折分析及びＩＲスペクトルにより炭酸含有水酸アパタイトの単一相であることが確認された。
【００４２】
なお、ＨＥＰＥＳ水溶液処理後の非晶質リン酸カルシウムの表面電位を測定したところ、表面電位に変化がないことが確認された。
【００４３】
［実施例３］
前記実施例１において、ＨＡｐ粒子転化用アミノ酸水溶液を水熱処理する代わりに、５０℃で７日間熱処理した以外は、前記実施例１と同様の操作を行って、固形物を得た。
得られた固形物を走査型電子顕微鏡で観察したところ、長さ方向に沿った面（ｃ面）の長さが約０．５〜１．５μｍの範囲にあり、厚さ方向に沿った面（ａ面）の長さが約１０〜５０ｎｍの範囲にある板状粒子が確認された。また、上記固形物は、Ｘ線回折分析及びＩＲスペクトルにより炭酸含有水酸アパタイトの単一相であることが確認された。以上のことから、上記板状粒子は、非晶質リン酸カルシウム粒子から転化した水酸アパタイトが、ａ軸およびｂ軸方向に生長したものであることが確認された。
【００４４】
［実施例４］
前記実施例１において、ＨＡｐ粒子転化用アミノ酸水溶液を水熱処理する代わりに、３７℃で７日間熱処理した以外は、前記実施例１と同様の操作を行って、固形物を得た。
得られた固形物を走査型電子顕微鏡で観察したところ、長さ方向に沿った面（ｃ面）の長さが約０．３〜１．５μｍの範囲にあり、厚さ方向に沿った面（ａ面）の長さが約１０〜５０ｎｍの範囲にあることが確認された。また、上記固形物は、Ｘ線回折分析及びＩＲスペクトルにより炭酸含有水酸アパタイトの単一相であることが確認された。以上のことから、上記板状粒子は、非晶質リン酸カルシウム粒子から転化した水酸アパタイトが、ａ軸およびｂ軸方向に生長したものであることが確認された。
【００４５】
［実施例５］
前記実施例２において、ＨＡｐ粒子転化用アミノ酸水溶液を水熱処理する代わりに、５０℃で７日間熱処理した以外は、前記実施例２と同様の操作を行って、固形物を得た。
得られた固形物の粒子形状を走査型電子顕微鏡で観察したところ、長さ方向に沿った面（ｃ面）の長さが約０．５〜１．３μｍの範囲にあり、厚さ方向に沿った面（ａ面）の長さが約１０〜５０ｎｍの範囲にある板状粒子が確認された。また、上記固形物は、Ｘ線回折分析及びＩＲスペクトルにより炭酸含有水酸アパタイトの単一相であることが確認された。以上のことから、上記板状粒子は、非晶質リン酸カルシウム粒子から転化した水酸アパタイトが、ａ軸およびｂ軸方向に生長したものであることが確認された。
【００４６】
［実施例６］
前記実施例２において、ＨＡｐ粒子転化用アミノ酸水溶液を水熱処理する代わりに、３７℃で７日間熱処理した以外は、前記実施例２と同様の操作を行って、固形物を得た。
得られた固形物を走査型電子顕微鏡で観察したところ、長さ方向に沿った面（ｃ面）の長さが約０．３〜１．３μｍの範囲にあり、厚さ方向に沿った面（ａ面）の長さが約１０〜５０ｎｍの範囲にある板状粒子が確認された。また、上記固形物は、Ｘ線回折分析及びＩＲスペクトルにより炭酸含有水酸アパタイトの単一相であることが確認された。以上のことから、上記板状粒子は、非晶質リン酸カルシウム粒子から転化した水酸アパタイトが、ａ軸およびｂ軸方向に生長したものであることが確認された。
【００４７】
［実施例７］
前記実施例１（１）にて製造した非晶質リン酸カルシウム粒子を、下記の組成のＨＡｐ粒子転化用アミノ酸水溶液（ｐＨ：５．１）に、非晶質リン酸カルシウム粒子が０．１質量％となるように分散してスラリとした。
【００４８】
2004155596.tif 000007
【００４９】
次いで、ＨＡｐ粒子転化用アミノ酸水溶液１０ｃｍ３に対して、濃度０．１質量％のウレアーゼを０．６０ｃｍ３加えた後、５０℃で７日間熱処理した。熱処理時のＨＡｐ粒子転化用アミノ酸水溶液のｐＨは８〜９の範囲にあった。
【００５０】
処理後のスラリをろ過し、固形物を精製水で洗浄した後、さらにアセトンで洗浄し、室温にて放置し乾燥した。
【００５１】
得られた固形物の粒子形状を走査型電子顕微鏡で観察したところ、長さ方向に沿った面（ｃ面）の長さが約１．０〜３．０μｍの範囲にあり、厚さ方向に沿った面（ａ面）の長さが約１０〜５０ｎｍの範囲にある板状粒子が確認された。また、上記固形物は、Ｘ線回折分析及びＩＲスペクトルにより炭酸含有水酸アパタイトの単一相であることが確認された。以上のことから、上記板状粒子は、非晶質リン酸カルシウム粒子から転化した水酸アパタイトが、ａ軸およびｂ軸方向に生長したものであることが確認された。
【００５２】
【発明の効果】
本発明の方法によれば、比較的大きな板状水酸アパタイト粒子を工業的に容易に製造することができる。すなわち本発明の方法によれば、ａ軸およびｂ軸方向に選択的に生長した板状水酸アパタイト粒子を工業的に容易に製造することができる。本発明の方法により得られる板状水酸アパタイト粒子は、負の電荷に帯電したｃ面に配向しているので、塩基性基をもつ化合物（例：タンパク質）に対する吸着性が高い。